ДВУХФАЗНАЯ СТАЛЬ С ВЫСОКОЙ ФОРМУЕМОСТЬЮ

1. Способ термической обработки двухфазной стальной полосы, содержащей феррит и мартенсит, включающий этап термической обработки на отпуск двухфазной стальной полосы при температуре и в течение времени, достаточных для превращения по меньшей мере части мартенсита в феррит и цементит.
2. Способ по п. 1, дополнительно включающий этап дрессировки двухфазной стали после этапа термической обработки на отпуск.
3. Способ по п. 1, в котором этап термической обработки на отпуск выполняют после холодной прокатки полосы.
4. Способ по п. 1, в котором этап термической обработки на отпуск выполняют после нанесения покрытия на полосу.
5. Способ по п. 1, в котором этап термической обработки на отпуск представляет собой этап отжига в ящиках.
6. Способ по п. 1, в котором этап термической обработки на отпуск представляет собой этап нагревания при непрерывном отпуске.
7. Способ по п. 6, в котором нагревание при непрерывном отпуске выполняют с помощью индукционного нагревания.
8. Способ термической обработки двухфазной стали, имеющей номинальный предел прочности 780 МПа, включающий этап термической обработки на отпуск двухфазной стальной полосы при температуре в течение времени таким образом, что суммарное диффузионное расстояние углерода в двухфазной стальной полосе составляет менее 1,1 микрометра.
9. Способ по п. 8, в котором суммарное диффузионное расстояние углерода в двухфазной стальной полосе составляет менее 0,9 микрометра.
10. Способ термической обработки двухфазной стали, имеющей номинальный предел прочности 980 МПа, включающий этап термической обработки на отпуск двухфазной стальной полосы при температуре в течение времени таким образом, что суммарное диффузионное расстояние углерода в двухфазной стальной полосе составляет менее 1 микрометра.
11. Способ по п. 10, в котором суммарное диффузионное расстояние углерода в двухфазной стальной полосе составляет менее 0,1 микрометра.
12. Способ по п. 11, в котором суммарное диффузионное расстояние углерода в двухфазной стальной полосе составляет приблизительно 0,01 микрометра.